(57)【要約】本発明は、ゼオライトＬ型のケイ酸アルミニウムを製造する方法および前記方法の中間体および最終生成物に関する。本発明はさらに、炭化水素の変換あるいは吸着のための前記ケイ酸アルミニウムの使用に関する。【選択図】図１
2013536148.tif 000002
【特許請求の範囲】
【請求項１】
（１）沈殿物を得るために、溶液１、溶液２、および任意に少なくとも一種のさらなる溶液を、塩基性溶液３と混合する、
（２）混合水酸化物を得るために、前記沈殿物を分離し、任意に前記混合水酸化物を洗浄し、乾燥する、および、任意に
（３）合成ゲルを得るために、前記混合水酸化物を塩基性溶液４中に溶解あるいは懸濁する
ことを含む混合水酸化物及び／又は合成ゲルの製造方法であって、
前記溶液１は、ケイ素源、および任意に、チタン源、ゲルマニウム源、スズ源及び／又はリン源を水または水-アルコール混合物中に含み、
前記溶液２は、アルミニウム源、および任意に、ホウ素源、ガリウム源、インジウム源及び／又はリン源を水または水-アルコール混合物中に含み、および
前記溶液１および２、前記任意のさらなる溶液（単数または複数）および前記塩基性溶液３中で使用される化合物の物質量が、以下の式（１）を満たすことを特徴とする方法。
【数１】
2013536148.tif 000015
（前記式において
ΣｎＢａは、使用した塩基Ｂａ（ｐＫＢ＜８）の物質量に、それぞれ、ｐＫＢ＜８のプロトン移動反応段階の数ｎを掛けたものの合計を意味し、
ΣｎＳｒは、使用した酸Ｓｒ（ｐＫｓ＜４．５）の物質量に、それぞれ、ｐＫｓ＜４．５のプロトン移動反応段階の数ｎを掛けたものの合計を意味し、
ｎAlは、使用したアルミニウムの物質量の合計を意味する）
【請求項２】
前記ΣｎＢａが、使用した塩基Ｂａ（ｐＫＢ＜５）の物質量に、それぞれ、ｐＫＢ＜５のプロトン移動反応段階の数ｎを掛けたものの合計を意味する、請求項１に記載の方法。
【請求項３】
前記溶液１および２、前記任意のさらなる溶液（単数または複数）および前記塩基性溶液３中で使用される化合物の物質量が、以下の式（１ａ）を満たす、請求項１または２に記載の方法。
【数２】
2013536148.tif 000016
【請求項４】
前記溶液１が、ケイ素源およびリン源、好ましくは、ケイ素源、チタン源およびリン源を含む、請求項１〜３のいずれか１項に記載の方法。
【請求項５】
前記溶液２が、アルミニウム源およびリン源、好ましくは、アルミニウム源、ガリウム源およびリン源を含む、請求項１〜４のいずれか１項に記載の方法。
【請求項６】
前記ケイ素源が、ケイ酸ナトリウム、ケイ酸カリウム、二酸化ケイ素、沈降シリカあるいは発熱性ケイ酸等のケイ酸、およびテトラ-Ｃ１-２-アルコキシシラン等のアルコキシシランから選択される少なくとも一種であり、特に、ケイ酸ナトリウム、ケイ酸カリウム、二酸化ケイ素、沈降シリカおよび発熱性ケイ酸から選択され、好ましくは、ケイ酸ナトリウムおよびケイ酸カリウムから選択される、
前記チタン源が、硫酸チタン、四塩化チタンおよび二酸化チタンから選択される少なくとも一種であり、特に、硫酸チタンおよび四塩化チタンから選択され、好ましくは、硫酸チタンから選択される、
前記ゲルマニウム源が、塩化ゲルマニウムおよび水酸化ゲルマニウムから選択される少なくとも一種であり、特に、塩化ゲルマニウムから選択される、
前記スズ源が、塩化スズ、硝酸スズ、硫酸スズおよび水酸化スズから選択される少なくとも一種であり、特に、塩化スズ、硝酸スズおよび硫酸スズから選択され、好ましくは、硫酸スズから選択される、
前記リン源が、オルトリン酸、リン酸二水素カリウム、リン酸水素二カリウム、リン酸二水素ナトリウム、リン酸水素二ナトリウム、リン酸三カリウムおよびリン酸三ナトリウムから選択される少なくとも一種であり、特に、オルトリン酸、リン酸二水素カリウム、リン酸二水素ナトリウム、リン酸三カリウムおよびリン酸三ナトリウムから選択され、好ましくは、リン酸三カリウムおよびリン酸三ナトリウムから選択される、
前記アルミニウム源が、硫酸アルミニウム、硝酸アルミニウム、塩化アルミニウム、水酸化アルミニウム、酸化アルミニウム、アルミニウムアルコキシド、アルミン酸ナトリウムおよびアルミン酸カリウムから選択される少なくとも一種であり、特に、硫酸アルミニウム、硝酸アルミニウム、塩化アルミニウム、水酸化アルミニウム、酸化アルミニウム、アルミン酸ナトリウムおよびアルミン酸カリウムから選択され、好ましくは、アルミン酸ナトリウム、アルミン酸カリウム、硫酸アルミニウムおよび硝酸アルミニウムから選択される、
前記ホウ素源が、ボロンニトレート、水酸化ホウ素、四ホウ酸ナトリウムおよびホウ酸から選択される少なくとも一種であり、特に、ボロンニトレートおよび水酸化ホウ素から選択され、好ましくは、水酸化ホウ素から選択される、
前記ガリウム源が、硝酸ガリウム、硫酸ガリウムおよび水酸化ガリウムから選択される少なくとも一種であり、特に、硝酸ガリウムおよび硫酸ガリウムから選択され、好ましくは、硫酸ガリウムから選択される、
前記カリウム源が、水酸化カリウム、炭酸カリウム、炭酸水素カリウム、硝酸カリウム、硫酸カリウム、塩化カリウム、臭化カリウム、リン酸三カリウム、リン酸二水素カリウムおよびリン酸水素二カリウムから選択される少なくとも一種であり、特に、水酸化カリウム、炭酸カリウム、炭酸水素カリウム、硝酸カリウム、硫酸カリウム、塩化カリウムおよび臭化カリウムから選択され、好ましくは、水酸化カリウム、炭酸カリウム、炭酸水素カリウムおよび硫酸カリウムから選択される、
前記鉄源が、硝酸鉄、硫酸鉄および塩化鉄から選択される少なくとも一種であり、特に、硫酸鉄および塩化鉄から選択され、好ましくは、硫酸鉄から選択される、
前記インジウム源が、硝酸インジウムおよび硫酸インジウムから選択される少なくとも一種であり、特に硫酸インジウムから選択される、
請求項１〜５のいずれか１項に記載の方法。
【請求項７】
前記溶液１が、ケイ酸ナトリウム、ケイ酸カリウム、二酸化ケイ素及び／又は沈降シリカから選択されるケイ素源を含み、前記溶液２が、アルミン酸ナトリウム、アルミン酸カリウム、硫酸アルミニウム及び／又は硝酸アルミニウムから選択されるアルミニウム源を含む、請求項１〜６のいずれか１項に記載の方法。
【請求項８】
前記塩基性溶液３が、水または水-アルコール-混合物中に溶解された、水酸化カリウム、水酸化ナトリウム及び／又は水酸化アンモニウム、特に、水酸化カリウム及び／又は水酸化ナトリウムを含む、請求項１〜７のいずれか１項に記載の方法。
【請求項９】
前記少なくとも１種のさらなる溶液が、水または水-アルコール-混合物中に溶解された少なくとも一種のアルカリ塩、アルカリ土類塩及び／又はアンモニウム塩、特に炭酸カリウム、炭酸ナトリウム、炭酸アンモニウム、水酸化バリウム、水酸化マグネシウム、水酸化カルシウム、または水酸化ストロンチウムから選択される一以上を含む、
請求項１〜８のいずれか１項に記載の方法。
【請求項１０】
前記工程（２）で得られた沈殿物が、水溶液中でのイオン交換によって、以下のカチオンの少なくとも１種で改変される、請求項１〜９のいずれか１項に記載の方法：
Ｌｉ＋、Ｎａ＋、Ｋ＋、Ｃｓ＋、Ｒｂ＋、ＮＨ４＋、Ｂｅ２＋、Ｍｇ２＋、Ｃａ２＋、Ｓｒ２＋及び／又はＢａ２＋、特に、Ｎａ＋、Ｋ＋、ＮＨ４＋、Ｃａ２＋及び／又はＢａ２＋。
【請求項１１】
前記塩基性溶液４が、水または水-アルコール-混合物中に溶解されたアルカリ塩、アルカリ土類塩及び／又はアンモニウム塩、特に、水酸化カリウム、水酸化ナトリウム、水酸化アンモニウム、炭酸カリウム、炭酸ナトリウム、水酸化バリウム、水酸化マグネシウム、水酸化カルシウムあるいは水酸化ストロンチウムから選択される一以上、好ましくは、水酸化カリウム、水酸化ナトリウム、炭酸カリウム及び／又は炭酸ナトリウムから選択される一以上、特に好ましくは、水酸化カリウムおよび炭酸カリウムを含む、請求項１〜１０のいずれか１項に記載の方法。
【請求項１２】
請求項１〜１１のいずれか１項に記載の方法によって得られる混合水酸化物。
【請求項１３】
請求項１〜１１のいずれか１項に記載の方法によって得られる合成ゲル。
【請求項１４】
前記物質量が以下の条件を満たす、請求項１３に記載の合成ゲル。
（Ｍ２Ｏ＋ＮＯ）／ＳｉＯ２    ０．１５−１．０
Ｋ＋／ＳｉＯ２                ０．２−２．０
Ｈ２Ｏ／ＳｉＯ２              ５．０−３０．０
ＳｉＯ２／Ａｌ２Ｏ３          ３．０−２０．０
（Ｍは、Ｌｉ、Ｎａ，ＫおよびＮＨ４から選択され、Ｎは、Ｂａ，ＣａおよびＳｒから選択される）
【請求項１５】
前記Ａｌ２Ｏ３に対するＳｉＯ２の物質量比が、７．０〜１０．０の範囲にある、請求項１４に記載の合成ゲル。
【請求項１６】
請求項１３〜１５のいずれか１項に記載の合成ゲルを、水熱処理することを含む、ケイ酸アルミニウムの製造方法。
【請求項１７】
請求項１６に記載の方法によって得られる構造型ＬＴＬのケイ酸アルミニウム。
【請求項１８】
４００ｍ２／ｇ未満、特に２２０〜３８０ｍ２／ｇのＢＥＴ比表面積、及び／又は、３０ｎｍ〜５μｍの範囲、特に５０〜３０００ｎｍの範囲の粒径Ｄ５０を有する、請求項１７に記載のケイ酸アルミニウム。
【請求項１９】
炭化水素の変換あるいは吸着のための、請求項１７または１８に記載のケイ酸アルミニウムの使用。
【発明の詳細な説明】
【技術分野】
【０００１】
本発明は、ゼオライトＬの形態のケイ酸アルミニウムの製造方法、並びに、当該方法の中間体および最終生成物に関する。本発明は、さらに、炭化水素の変換あるいは吸着のための当該ケイ酸アルミニウムの使用に関する。
【背景技術】
【０００２】
固体化学に利用できる多数の方法のうち、水熱合成は、ゼオライトの合成のために最も適した方法である。最初のゼオライト合成は、1862年に、St. Ciaire Deville (levyn) および1882年にDe Schulten (analcim) によって、熱水条件下で行われた。
【０００３】
均一で明確に特徴付けられた生成物をもたらすための最初のゼオライト合成は、前世紀の半ば頃に行われた。Miltonは、反応性アルミノシリケートゲルを使用して、大きな孔とそれに応じた高い吸着能を有するゼオライトを合成する事に成功した。ほぼ同じ頃、Barreと彼の仲間は、系統的な研究の実行と方法の改良によって、現代のゼオライト合成の原理を確立した。
【０００４】
ゼオライト合成のために必要な出発物質は、以下の５種類に分けられる。
−Ｔ-原子源、すなわち、例えば、ケイ素及び／又はアルミニウム源
−テンプレート、
−鉱化剤、
−溶媒、および
−場合により、種晶
【０００５】
前記Ｔ-原子は以下の選択則によって限定される：
−0.223〜0.414のイオン半径比 R (Tn+)/R (O2-) (Pauling's rule)
−酸素との安定した結合を可能にする電気陰性度
−酸化状態が+2と+5の間にある
−溶解度が、ポリアニオンまたはTO2-単位の形成に起因して改善される
−結果として得られる構造が、-1と0の間の電荷を有する電荷中心を持つ
【０００６】
一般に、ゼオライトの合成のために、以下のケイ素源が使用できる
−ソディウムウォーターグラス（ケイ酸ナトリウム溶液）、メタケイ酸アルカリおよびアルカリウォーターグラス溶液、
−沈降シリカ、
−発熱性ケイ酸、SiO2-リッチなフライアッシュおよび不溶性ケイ酸塩、
−ケイ素リッチなアルミナ、
−シリカゾル（コロイド様に溶解されたSiO2）
−有機ケイ素化合物（たいていはオルトケイ酸エステル）
【０００７】
アルミニウム源としては、以下のものがよく使用される
−鉱酸または有機酸のアルミニウム塩
−アルミニウムの酸化物または水酸化物およびそのゾル（コロイド状の溶液）
−アルミニウムアルコラート
−アルミニウム元素
−アルミニウムリッチな土壌、アルミニウムリッチなフライアッシュ、
【０００８】
一般に、テンプレートは、一価もしくは多価の無機あるいは有機カチオンである。前記テンプレートは、構造指向特性を有し、合成の間に生じるゼオライト構造を安定させる。いくつかの代表的な例を以下に挙げる：
−ゼオライト・フェリエライト(FER)の合成のためのSr2+もしくはK+
−ZSM-5(MFI)の合成のためのテトラメチルアンモニウムカチオン
−ゼオライトMCM-61(MSO)あるいはEMC-2(EMT)の合成のためのK+[18-クラウン-6]
−ゼオライトUTD-1(DON)の合成のための[ビス(ペンタメチルシクロペンタジエニル)Co(II)]＋錯体
【０００９】
しかしながら、いくつかの合成では非荷電の有機化合物も使用される(例えば、ZSM-35(FER)の合成における、ピロリジンあるいはエチレンジアミンなど)。
【００１０】
水酸化物イオンは、主に鉱化剤として働く。鉱化剤の最も重要な機能の一つは、合成中に非晶質アルミノケイ酸塩を溶解することである。しかしながら、鉱化剤は、Ｔ-原子を含む種の溶解度を増加させるのにも役立つ。これは、例えば、理想的なpH (おそらく、付加的な緩衝作用)を実現すること、イオン強度の増加(外来イオンの添加)あるいはＴ-原子の錯体化によってもたらされる。それゆえ、例えばコンプレックス形成特性を有する他の可溶性化合物も鉱化剤としてしばしば使用される。
【００１１】
水は主に溶媒として使用される。しかしながら、例えば、ピリジンもしくはグリセロール中のように、非水溶媒中での合成も存在する。水性合成ゲルへのアルコールの混合も同様に実行できる。
【００１２】
ゼオライト合成の形成メカニズムのコンセプトを、以下に記載する。たいていの場合、合成ゲルは、ゾル・ゲル法で調製される。理想的には、出発点は一つの溶液もしくは複数の溶液、コロイド(ゾル)または懸濁液であり、適切な混合によって、水熱条件下で晶出する非晶質ゲルに変換される。より明確な理解のために、ゼオライト合成は、以下のステップに分けることができる。
−ゲル調製
−過飽和化
−核形成、および
−結晶成長
【００１３】
合成ゲルのモル組成は、反応生成物を決定する最も重要なファクターである。以下の表記が通常使用される：
a SiO2：Al2O3：b MxO：c NyO：d R：e H2O
【００１４】
MおよびNは、例えば、アルカリもしくはアルカリ土類イオンを表し、Rは、有機テンプレートを表す。さらに、係数a〜eは、一モルの酸化アルミニウム(III)に対するモル比を示す。ゲル調製中に、個々の出発混合物がブレンドされ、必要であれば要求されるpHにセットされる。非晶質の沈殿物が生じる(例えば、アルミノケイ酸塩)。得られた生成物(例えば、それらの結晶子サイズ)は、出発混合物のまたは合成ゲルのエイジング、熱処理もしくは超音波処理によって影響され得る。
【００１５】
沈殿物の形成後、過飽和にすることは、それが核形成に影響を与えるため重要である。とりわけ、鉱化剤は、それらがゲル調製の際すでに(エイジングステップ中)、あるいは、合成の間(実際の核形成の前)のどちらかに高分子量系を部分的に溶解し、より小さい凝集体をもたらすので、過飽和に必須である。これらは水相に再度溶解することができ、場合により、さらなる結晶核を形成する、既存の結晶核を拡大する、または既存の結晶子の中に取り込まれることができる (R.A. Rakoczy, Hydrothermalsynthese ausgewahlter Zeolithe und ihre Charakterisierung durch Adsorption, Dissertation, University of Stuttgart, 2004)。
【００１６】
本発明の枠内に関連するゼオライトＬ (ケイ酸アルミニウムＬＴＬとも呼ばれる)は、六方晶系の単位格子で結晶化する12-環-細孔のゼオライトシステムを有する。ゼオライトＬは、約7.1Åの孔径および約6の平均ケイ素-アルミニウム比を伴う一次元の細孔システムを有する。この大きな孔径のため、ゼオライトＬは、長鎖脂肪族化合物等の巨大分子の触媒反応に特に好適である (C. Baerlocher, W.M. Meier, D.H. Olson, Atlas of Zeolite Framework Types, fifth revised edition 2001, Elsevier, Amsterdam-London-New York-Oxford-Paris-Shannon-Tokyo, page 170)。ＬＴＬ型ケイ酸アルミニウムは、以下の主要な反射 (1.5406Åの波長のCu Kα1) および特有のd (Å) 値を伴う特有のＸ線回折パターンを示す：
【００１７】
【表１】
2013536148.tif 000003
【００１８】
ゼオライトＬの合成の最初の説明は、US 3,216,789に見受けられる。これの典型的な合成では、アルミナ水和物が、水酸化カリウムに溶解されることによってアルミン酸カリウムに変換される。コロイド状のシリカゾルはその後混合される。以下の組成を持つ合成ゲルが得られる：
8 K2O：Al2O3：20 SiO2：200 H2O
【００１９】
前記合成ゲルは、閉鎖可能なガラス容器中で196時間、温度100℃に保たれる。この結晶化プロセスは、撹拌なしで生じる。前記ゼオライトＬは、分離と洗浄後に得られる。この物質は、特性Ｘ線粉末ディフラクトグラムによって特性を明らかにされる。
【００２０】
ゼオライトＬの合成は、通常容易ではなく、相-ピュアな(phase-pure)ゼオライトＬが得られず、ゼオライトＷ(MER)がさらに形成されることもよくある。ゼオライトＷは、ゼオライトＬ製造用の前記合成ゲルの中で同時に成長する小孔ゼオライト(8-環-孔、直径5Å未満)である。ゼオライトＷは、以下の主要な反射(1.5406Åの波長のCu Kα1)および特有のd (Å) 値を伴うＸ-線回折パターンを示す：
【００２１】
【表２】
2013536148.tif 000004
【００２２】
副産物(例えばゼオライトＷ等)の存在は、孔の大きなゼオライトＬの活性を大幅に減少し得る。それゆえ高純度のゼオライトＬを製造することが望ましい。
【００２３】
US 5,242,675は、相-ピュアなゼオライトＬをもたらすことを目的とする合成方法を開示している。水酸化アルミニウムは、加熱によって苛性アルカリ溶液中に溶解される。水の蒸発量を補充した後、希薄なコロイド状のシリカゾルが添加され、合成ゲルが得られ、撹拌を伴い、150℃にて72時間以内に晶析される。テフロン(登録商標)で補強されたステンレス鋼製圧力容器が使用される。結晶化バッチは合成の間撹拌されなかった。前記プロセスの特徴は、異質な相としてのゼオライトＷの形成が、前記希薄なコロイド状シリカゾル溶液に金属塩(例えば、バリウム、マグネシウムもしくはカルシウムの水酸化物)を添加することによって合成ゲルの調製の間、抑制されることである。
【００２４】
ゼオライトＬのさらなる製造プロセスが、US 4,530,824に記載されている。最初の工程において、アルミノケイ酸ナトリウムからなる「非晶質化合物」が製造され、洗浄され、水酸化カリウム溶液に添加され、水熱条件下で晶出される。
【００２５】
上述したケイ素源は、価格の点で大きな差がある。すなわち、ケイ酸ナトリウムの水溶液、特に市販のソディウムウォーターグラス溶液は、沈降シリカ、発熱性ケイ酸より、あるいはコロイド状シリカゾルと比べてさえ、はるかに安価である。これは、可能性のあるアルミニウム源にも同様に当てはまり、硫酸アルミニウムは、アルミン酸ナトリウムまたは活性水酸化アルミニウムよりもはるかに安価である。
【００２６】
しかしながら、ケイ酸ナトリウム溶液からの合成ゲルの直接調製は、多すぎるナトリウムを含む組成物をもたらすので、より費用のかからないケイ酸ナトリウム溶液の使用は頻繁に除外される。これらのケースでは、それゆえ、沈降シリカもしくはコロイド状シリカゾル等のより高価な原料を使用しなければならない。
【００２７】
ゼオライトおよびゼオライト様物質の商業生産において、得られた生成物の相純度および使用される製剤の費用対効果、すなわち使用した原材料のコストと得られる収量は、特に大きな関心ごとである。
【先行技術文献】
【特許文献】
【００２８】
【特許文献１】米国特許第3,216,789号公報
【特許文献２】米国特許第5,242,675号公報
【特許文献３】米国特許第4,530,824号公報
【発明の概要】
【発明が解決しようとする課題】
【００２９】
それゆえ、ゼオライトＬを製造するための改良された方法およびそのための準備段階に対するニーズがある。それゆえ、本発明の課題は、より手頃な価格の出発原料を使用して実施でき、且つ、特に相ピュアなゼオライトＬを製造するために使用できるゼオライトＬの生産方法およびその準備段階を提供することである。
【課題を解決するための手段】
【００３０】
前記課題は、後でモディファイすることができ、且つ安価なケイ素およびアルミニウム源を使用して沈殿によって製造可能であり、そして、そこから合成ゲルを経由するさらなる製造工程によってゼオライトＬを得ることができる、非晶質ケイ酸アルミニウム前駆体(混合水酸化物)の調製によって達成される。
【００３１】
本発明は、以下の工程を含む、混合水酸化物及び／又は合成ゲルを製造するための方法に関する；
（１）沈殿物を得るために、溶液１、溶液２および任意に少なくとも一種のさらなる溶液を、塩基性溶液３と混合する
（２）混合水酸化物を得るために、前記沈殿物を分離しおよび任意で乾燥する、および任意に
（３）合成ゲルを得るために、前記混合水酸化物を塩基性溶液４中に溶解あるいは懸濁する
前記方法において、
前記溶液１は、水もしくは水-アルコール混合物中に、ケイ素源、および任意に、チタン源、ゲルマニウム源、スズ源及び／又はリン源を含む溶液であり、
前記溶液２は、水もしくは水-アルコール混合物中に、アルミニウム源、および任意に、ホウ素源、ガリウム源、インジウム源及び／又はリン源を含む溶液であり、
前記溶液１、２、前記任意のさらなる溶液および前記塩基性溶液３中で使用される化合物の物質量(モル量)は、下記の式（１）を満たす
【数１】
2013536148.tif 000005
前記式中において、
ΣnBaは、使用した塩基Ba（pKb＜8、好ましくはpKb＜5）の物質量に、それぞれ、pKB＜8のプロトン移動反応段階(proton-transfer reaction stages)の数nを掛けたものの合計を意味し、
ΣnSrは、使用した酸Sr（pKS＜4.5）の物質量に、それぞれ、pKS＜4.5のプロトン移動反応段階の数nを掛けたものの合計を意味し、
ｎAlは、使用したアルミニウムの物質量の合計を意味する。
【００３２】
本発明はさらに、前記の本発明に係る方法を使用して得られた合成ゲルの水熱処理によって、ゼオライト類、特にゼオライトＬを製造する方法に関する。
【００３３】
さらに、本発明は、上述した方法によって得られる混合水酸化物、合成ゲルあるいはケイ酸アルミニウム、特に構造型ＬＴＬのケイ酸アルミニウム(ゼオライトＬ)に関する。また、本発明は炭化水素の変換または吸着のための本発明に係るケイ酸アルミニウム(ゼオライトＬ)の使用に関する。
【図面の簡単な説明】
【００３４】
【図１】図１は、例１で得られた生成物のＸ線粉末ディフラクトグラムを示す。
【図２】図２は、例１で得られた生成物の走査型電子顕微鏡写真を示す。
【発明を実施するための形態】
【００３５】
本発明は、ケイ酸アルミニウム前駆体(混合水酸化物)を製造するための方法を説明する。当該前駆体から、さらなる製造工程によって、ケイ酸アルミニウム、特に構造型ＬＴＬのケイ酸アルミニウム(ゼオライトＬ)を得ることができる。
【００３６】
得られた前駆体(混合水酸化物)は任意で洗浄される。その後、前記のアルカリ分はさらに適切なイオン交換によって調節される。さらに、前記前駆体は乾燥されてもよく、それにより保管が可能になり、輸送が容易になる。
【００３７】
改変可能な(modifiable)ケイ酸アルミニウム前駆体を使用する明確な利点は、それに続く水熱結晶化が最適に進行するように、これらの前駆体の化学的および物理的性質が、沈殿状態の相応した選択によって又は第二の処理法の相応した選択によって、調節できることである。
【００３８】
個々の製造工程、および、ケイ酸アルミニウム前駆体の製造において使用される出発物質は、以下に詳細に記載される。
【００３９】
初めに、溶液１および溶液２ならびに任意に少なくとも一種のさらなる溶液(すなわち、一以上のさらなる溶液)が塩基性溶液３と混合される。適切なプロセスによって前記溶液から分離される沈殿物が沈殿する。前記分離は、通常、濾過もしくは遠心分離によって、好ましくは濾過によって行われる。このようにして得られた混合水酸化物は任意に洗浄され、乾燥される。
【００４０】
溶液１はケイ素源を含む。溶液１は、さらに、例えばチタン源、ゲルマニウム源、スズ源及び／又はリン源をさらに含むことができる。溶液１は、好ましくはケイ素源とリン源を含み、特に好ましくはケイ素源、チタン源およびリン源を含む。
【００４１】
溶液２は、アルミニウム源を含む。溶液２は、さらに、例えばホウ素源、ガリウム源、インジウム源及び／又はリン源を含むことができる。溶液２は、好ましくはアルミニウム源およびリン源、特に好ましくはアルミニウム源、ガリウム源およびリン源を含む。
【００４２】
前記任意の少なくとも一種のさらなる溶液は、特に、アルカリ塩、アルカリ土類塩及び／又はアンモニウム塩を含む。前記少なくとも一種のさらなる溶液は、好ましくは炭酸カリウム、炭酸ナトリウム、炭酸アンモニウム、水酸化バリウム、水酸化マグネシウム、水酸化カルシウム及び／又は水酸化ストロンチウム、好ましくは、炭酸カリウム、炭酸ナトリウム及び／又は炭酸アンモニウムを含む。前記少なくとも一種のさらなる溶液として、複数の溶液が使用されることもでき、例えば、一つは炭酸カリウムを含み、他方が炭酸ナトリウムを含み、そして、さらなる一つが水酸化マグネシウムを含むことができる。異なる及び同一の塩の混合物も使用できる。
【００４３】
塩基性溶液３は、通常、水酸化カリウム、水酸化ナトリウム及び／又は水酸化アンモニウムを含み、好ましくは、水酸化カリウム及び／又は水酸化ナトリウム、特に水酸化カリウムを含む。
【００４４】
前記混合水酸化物の生産のため、ひいては前記合成ゲルまたはゼオライトＬの生産のためにも、溶液１、溶液２、溶液３および前記任意の少なくとも一種のさらなる溶液の混合物におけるアルミニウムイオンの量に対する利用可能な水酸化物イオンの量が、アルミニウムイオンに対する利用可能な水酸化物イオンの物質量の比（モル比）が１より大きくなるよう、好ましくは１〜５の範囲となるよう、より好ましくは２．５〜４．５の範囲となるよう、特に３．８〜４．２の範囲となるように設定されれば、好都合である。「利用可能な水酸化物イオンの量」という表現は、この溶液混合物中に存在するか、塩基の存在よって形成される水酸化物イオンであって、且つ、水酸化アルミニウムを形成するために、あるいはその後アルミン酸塩(沈殿物中に見出される)を形成するために、Al3+イオンと反応する水酸化物イオンの量を意味する。溶液１〜３並びに任意のさらなる溶液が、塩基として、水酸化アルカリの形の強い一価の塩基だけを含むシンプルなケースでは、利用可能な水酸化物イオンの物質量は、前記水酸化アルカリの物質量と一致する。他方、水酸化カルシウム等の強い二価の塩基のケースでは、利用可能な水酸化物イオンの物質量は、第二の塩基定数(あるいはプロトン移動反応段階)pKb2＝2.43(Ca(OH+)aq)であるため、使用される塩基の物質量の２倍に等しい。対照的に、Na2CO3等の適度に強い二価の塩基の場合(第二の塩基定数pKb2＝4.75(HCO3-))、好ましくは使用される塩基のシンプルな物質量のみが、利用可能な水酸化物イオンの量の計算に考慮される。
【００４５】
言い換えれば、前記混合水酸化物の生産のため、ひいては前記合成ゲルあるいはゼオライトＬの生産のためにも、溶液１および２、任意のさらなる溶液および塩基性溶液３中で使用される化合物の物質量が式（１）を満たせば、好都合である。
【数２】
2013536148.tif 000006
前記式中において、
ΣnBaは、使用した塩基Ba（pKb＜8）の物質量に、それぞれ、pKb＜8のプロトン移動反応段階の数nを掛けたものの合計を意味し、
ΣnSrは、使用した酸Sr（pKS＜4.5）の物質量に、それぞれ、pKS＜4.5のプロトン移動反応段階の数nを掛けたものの合計を意味し、
ｎAlは、使用したアルミニウムの物質量の合計を意味する。
【００４６】
好ましくは、ΣnBaは、使用した塩基Ba（pKb＜5）の物質量に、それぞれ、pKb＜5のプロトン移動反応段階の数nを掛けたものの合計を意味する。
【００４７】
前記混合水酸化物の生産のために、ひいては前記合成ゲルあるいはゼオライトＬの生産のためにも、溶液１および２、任意のさらなる溶液および塩基性溶液３中で使用される化合物の物質量が、式（1a）を満たすことが好ましい。
【数３】
2013536148.tif 000007
式中、ΣnBa、ΣnSrおよびｎAlは、上記意味を有する。
【００４８】
前記混合水酸化物の生産のために、ひいては前記合成ゲルあるいはゼオライトＬの生産のためにも、溶液１および２、任意のさらなる溶液および塩基性溶液３中で使用される化合物の物質量が、式（1b）を満たすことがより好ましい。
【数４】
2013536148.tif 000008
式中、ΣnBa、ΣnSrおよびｎAlは、上記意味を有する。
【００４９】
溶液１および２、任意のさらなる溶液および塩基性溶液３中で使用される化合物の物質量が、式（1c）を満たすことが特に好ましい。
【数５】
2013536148.tif 000009
式中、ΣnBa、ΣnSrおよびｎAlは、上記意味を有する。
【００５０】
前記反応条件の上述した定義のために、すなわち、利用可能な水酸化物イオンの量によって、あるいは式(1)、(1a)、(1b) または (1c)によって、十分な塩基性条件が、溶液１〜３および任意のさらなる溶液の混合物中に広がり、使用したアルミニウムおよびケイ素イオンの基本的に全てが、混合水酸化物として沈殿する。これは、とりわけ、溶液１〜３および任意のさらなる溶液の反応の終わりに、前記混合物のpHがおよそ7〜9の範囲に、特に7.5〜9の範囲にある場合に、達成される。
【００５１】
上記式（１）の重要性は、個別の塩基と酸を有する、溶液１および２、任意のさらなる溶液および塩基性溶液３の混合物のための、以下の典型的な表示において概要が述べられる。
【表３】
2013536148.tif 000010
【００５２】
溶液１、溶液２、任意の(少なくとも１種の)さらなる溶液および塩基性溶液３は、通常、水溶液として存在する。任意に、前記溶液は、互いに独立してアルコール-水混合物として存在でき、および任意でさらなる有機溶媒を含むことができる。例えば、一つの溶液が水溶液として存在でき、もう一つの溶液はアルコール-水混合物として存在でき、さらなる溶液は有機溶媒を含む水溶液として存在できる。溶液１、溶液２、任意の(少なくとも１種の)さらなる溶液および塩基性溶液３において使用される好ましいアルコールは、Ｃ１-６アルコール、例えば、メタノール、エタノール、イソプロパノールおよびｎ-プロパノール、特にエタノール、イソプロパノールおよびｎ-プロパノールである。前記アルコールまたは前記さらなる有機溶媒が存在する場合、通常、それぞれの溶液の総量に対し、20重量％以下の比率で含まれ、好ましくは0.1〜5重量％の比率にて、特に1〜3重量％の比率にて含まれる。
【００５３】
前記ケイ素源の例として、ケイ酸ナトリウム、ケイ酸カリウム、二酸化ケイ素、沈降シリカ(precipitated silica)あるいは発熱性ケイ酸(pyrogenic silicic acid)等のケイ酸、および、テトラ-Ｃ１-Ｃ２-アルコキシシラン等のアルコキシシランが挙げられる。ケイ酸ナトリウム、ケイ酸カリウム、二酸化ケイ素、沈降シリカ及び／又は発熱性ケイ酸が好ましいケイ素源であり、ケイ酸ナトリウム及び／又はケイ酸カリウムが特に好ましい。
【００５４】
前記チタン源の例として、硫酸チタン、四塩化チタンおよび二酸化チタンが挙げられる。硫酸チタンと四塩化チタンが好ましいチタン源であり、硫酸チタンが特に好ましい。
【００５５】
前記ゲルマニウム源の例として、塩化ゲルマニウムおよび水酸化ゲルマニウムが挙げられる。塩化ゲルマニウムが好ましいゲルマニウム源である。
【００５６】
前記スズ源の例として、塩化スズ、硝酸スズ、硫酸スズおよび水酸化スズが挙げられる。塩化スズ、硝酸スズおよび硫酸スズが好ましいスズ源であり、硫酸スズが特に好ましい
【００５７】
前記リン源の例として、オルトリン酸、リン酸二水素カリウム、リン酸水素二カリウム、リン酸二水素ナトリウム、リン酸水素二ナトリウム、リン酸三カリウム、およびリン酸三ナトリウムが挙げられる。オルトリン酸、リン酸二水素カリウム、リン酸二水素ナトリウム、リン酸三カリウムおよびリン酸三ナトリウムが好ましいリン源であり、リン酸三カリウムおよびリン酸三ナトリウムが特に好ましい。
【００５８】
前記アルミニウム源の例として、硫酸アルミニウム、硝酸アルミニウム、塩化アルミニウム、水酸化アルミニウム、酸化アルミニウム、アルミニウムアルコキシド、アルミン酸ナトリウムおよびアルミン酸カリウムが挙げられる。硫酸アルミニウム、硝酸アルミニウム、塩化アルミニウム、水酸化アルミニウム、酸化アルミニウム、アルミン酸ナトリウムおよびアルミン酸カリウムが好ましいアルミニウム源であり、アルミン酸ナトリウム、アルミン酸カリウム、硫酸アルミニウムおよび硝酸アルミニウムが特に好ましい。
【００５９】
前記ホウ素源の例として、水酸化ホウ素、ボロンニトレート、四ホウ酸ナトリウムおよびホウ酸が挙げられる。四ホウ酸ナトリウムおよび水酸化ホウ素が好ましいホウ素源であり、水酸化ホウ素が特に好ましい。
【００６０】
前記ガリウム源の例として、硝酸ガリウム、硫酸ガリウムおよび水酸化ガリウムが挙げられる。硝酸ガリウムおよび硫酸ガリウムが好ましいガリウム源であり、硫酸ガリウムが特に好ましい。
【００６１】
前記カリウム源の例として、水酸化カリウム、炭酸カリウム、炭酸水素カリウム、硝酸カリウム、硫酸カリウム、塩化カリウム、臭化カリウム、リン酸三カリウム、リン酸二水素カリウムおよびリン酸水素二カリウムが挙げられる。水酸化カリウム、炭酸カリウム、炭酸水素カリウム、硝酸カリウム、硫酸カリウム、塩化カリウムおよび臭化カリウムが好ましいカリウム源であり、水酸化カリウム、炭酸カリウム、炭酸水素カリウムおよび硫酸カリウムが、とりわけ、水酸化カリウムが、特に好ましい。
【００６２】
前記鉄源の例として、硝酸鉄、硫酸鉄および塩化鉄が挙げられる。硫酸鉄および塩化鉄が好ましい鉄源であり、硫酸鉄が特に好ましい。
【００６３】
前記インジウム源の例として、硝酸インジウムおよび硫酸インジウムが挙げられ、硫酸インジウムが好ましい。
【００６４】
本発明に係る方法の好ましい実施形態において、溶液１は、ケイ素源、特にケイ酸ナトリウム、ケイ酸カリウム、二酸化ケイ素及び／又は沈降シリカ、およびリン源を含み、溶液２は、アルミニウム源、特に、アルミン酸ナトリウム、アルミン酸カリウム、硫酸アルミニウム及び／又は硝酸アルミニウムを含み、塩基性溶液３は、水酸化カリウム及び／又は水酸化ナトリウムを含む。
【００６５】
本発明にかかる方法のさらに好ましい実施形態において、溶液１は、ケイ酸ナトリウムを含み、溶液２は、硫酸アルミニウムを含み、塩基性溶液３は、水酸化カリウム及び／又は水酸化ナトリウムを含む。
【００６６】
本発明にかかる方法のさらに好ましい実施形態において、溶液１は、ケイ酸ナトリウムを含み、溶液２は、硫酸アルミニウムを含み、塩基性溶液３は、アルミン酸ナトリウムを含む。
【００６７】
本発明にかかる方法の別の好ましい実施形態において、溶液１は、ケイ酸ナトリウムを含み、溶液２は、硫酸あるいは硫酸溶液を含み、塩基性溶液３は、アルミン酸ナトリウムを含む。
【００６８】
溶液１、溶液２、および任意の少なくとも１種のさらなる溶液と、塩基性溶液３を混合することによって得られた沈殿物は、混合水酸化物を得るために、通常濾過によって前記混合溶液から分離される。その後、任意に水で洗浄した後、この混合水酸化物は、例えば、８０〜１５０℃の範囲の温度で、好ましくは１００〜１３０℃の範囲の温度で、特に約１２０℃の温度で乾燥されてもよい。前記の湿った沈殿物は、湿った状態で保管することも使用することもできるので、乾燥は厳密には必須ではない。
【００６９】
分離後、前記任意の乾燥の前と後の両方に、前記混合水酸化物は、水溶液中でのイオン交換によって改質されることができる（例えば、Li+、Na+、K+、Cs+、Rb+、NH4+、Be2+、Mg2+、Ca2+、Sr2+及び／又はBa2+で、特にK+、NH4+、Mg2+及び／又はBa2+で、好ましくはK+及び／又はNH4+で）。
【００７０】
前記混合水酸化物は、その後、塩基性溶液４中に溶解または懸濁されることによって、合成ゲルに変換されることができる。さらに、前記混合水酸化物は、アルミニウムイオンが、八面体的に取り込まれる場合、バインダーとして好適であり、あるいは、アルミニウムイオンが四面体配位で取り込まれる場合、陽イオン交換（カルシウム-ナトリウム交換）のために好適である。
【００７１】
前記塩基性溶液４は、通常、アルカリ塩、アルカリ土類塩及び／又はアンモニウム塩、特に水酸化カリウム、水酸化ナトリウム、水酸化アンモニウム、炭酸カリウム、炭酸ナトリウム、水酸化バリウム、水酸化マグネシウム、水酸化カルシウム及び／又は水酸化ストロンチウムを含む。前記塩基性溶液４は、好ましくは、水酸化カリウム、水酸化ナトリウム、炭酸カリウム及び／又は炭酸ナトリウムを含む。前記塩基性溶液４は、特に好ましくは、水酸化カリウムおよび炭酸カリウム、あるいは水酸化ナトリウムおよび炭酸カリウム、あるいは、水酸化カリウムおよび炭酸ナトリウム、最も好ましくは水酸化カリウムおよび炭酸カリウムを含む。
【００７２】
前記塩基性溶液４は、通常水溶液として存在する。任意に、前記塩基性溶液４は、アルコール-水混合物および任意にさらなる有機溶媒を含むものとして存在してもよい。塩基性溶液４において使用される好ましいアルコールは、メタノール、エタノール、イソプロパノールおよびｎ-プロパノール（特にエタノール、イソプロパノールおよびｎ-プロパノール）等のＣ１-６アルコールである。前記アルコールまたは前記さらなる有機溶媒が存在する場合、通常、塩基性溶液４の総量に対して、最大20重量％の比率で、好ましくは0.1〜5重量％の範囲で含まれる。
【００７３】
本発明に係る方法で得られる合成ゲルは、特に、ケイ酸アルミニウムの製造のため、特にゼオライトＬ（構造型ＬＴＬのケイ酸アルミニウム）の製造のために使用することができる。このために、前記合成ゲルは水熱処理にかけられ、この際、前記合成ゲルは、通常、閉鎖オートクレーブにおいて、規定の温度で加熱される。水の存在は、オートクレーブ内で圧力の上昇を確実にする。
【００７４】
以下の物質量比（モル比）を有する合成ゲルは、ゼオライトＬの製造のために特に好適であることが証明されている。
(M2O+NO)/SiO2 = 0.15−1.0；
K+/SiO2 = 0.20−2.0；
H2O/SiO2 = 5.0−30.0；
SiO2/Al2O3 = 3.0−20.0；
ここで、Mは、Li、Na、KおよびNH4から選択され、Nは、Ba，CaおよびSrから選択される。
【００７５】
以下の物質量比を有する合成ゲルが、ゼオライトＬの製造のために特に好適である。
M2O/SiO2 = 0.40−0.50;
K+/SiO2 = 0.30−1.0;
H2O/SiO2 = 10.0−20.0;
SiO2/Al2O3 = 5.0−12.0;
ここで、Mは、Na、KおよびNH4から選択される。
【００７６】
Al2O3に対するSiO2の物質量比は、好ましくは7.0〜10.0の範囲にある。
【００７７】
この方法によって、ケイ素およびアルミニウムイオンは通常、実質上定量的に沈殿するので、前記SiO2/Al2O3比は、溶液１および溶液２中のケイ素およびアルミニウム源の濃度および量を適切に選択することによって調節することができる。前記SiO2/Al2O3比は、前記混合水酸化物を得るための分離によってごくわずかに変化する。
【００７８】
前記(M2O＋NO)/SiO2比は、合成ゲルの形成のために混合水酸化物に添加される溶液４中のアルカリおよびアルカリ土類イオンの適切な量によって調節することができる。ここで、前記混合水酸化物中にすでに含まれているものは、溶液１〜３並びに前記任意の溶液を起源とするアルカリおよび任意にアルカリ土類イオンであり、前記混合水酸化物中の主に四面体配位で負に帯電したAl四面体ユニット間の電荷を均一にする働きをすることに留意すべきである。混合水酸化物中のカチオンの量は、それゆえ、Al四面体ユニットの負電荷が均一になるのに十分な程度に大きい。これを超えるカチオン量（溶液１〜３並びに前記任意の溶液を起源とする）は、分離および任意の洗浄工程において、大部分が濾液とともに分離され処分されるため、前記混合水酸化物中に存在しない。
【００７９】
好ましい実施形態において、本発明に係る方法は、実質的にアルカリ土類を含まない条件下で実施される。
【００８０】
別の好ましい実施形態において、本発明に係る前記混合水酸化物及び／又は合成ゲルは、実質的にアルカリ土類を含まない。
【００８１】
前記H2O/SiO2比は、前記混合水酸化物に適切な量の水を加えることによって調節できる。
【００８２】
前記合成ゲルは、水熱処理によってゼオライトＬ（すなわち、構造型ＬＴＬのケイ酸アルミニウム）に変換されることができ、そのために、前記合成ゲルは、通常、閉鎖オートクレーブ中で規定の温度で加熱される。
【００８３】
本発明に係る方法で得られる構造型ＬＴＬのケイ酸アルミニウムは、好ましくは、400 m2/g未満、特に220〜380 m2/gの範囲のＢＥＴによる比表面積、及び／又は、30 nm〜5μm、特に50〜3000 nmの範囲の平均粒径D50を有する。前記平均粒径D50は、粒子の50体積％が、D50値より大きい直径を有し、且つ、粒子の50体積％がD50値より小さい値を有する値を示す。前記平均粒径D50は、例えば、レーザー粒度分布(DIN 13320-1)によって測定できる。
【００８４】
前記比表面積は、1993年7月のDIN 66131による"Brunauer, Emmett and Teller (BET)"に準じたガス吸着によって、本発明の枠組内で測定される。このために、サンプルは、特に350℃・真空下で脱水され、その後77Kで窒素吸着が測定される。
【００８５】
本発明に係るケイ酸アルミニウム（ゼオライトＬ）は、特に炭化水素の吸着あるいは変換のために、とりわけ、脂肪族炭化水素の芳香族化のために好適である。それらは、高い変換速度及び／又は吸着速度によって特徴付けられる。同様に、ゼオライトＬは、エチルベンゼン不均化の反応を触媒できることも知られている(H.G. Karge et al., J. Weitkamp, H.G. Karge, H. Pfeifer and W. Holderich (eds.), Zeolite and related Microporous Materials: Studies in Surface Science and Catalysis, Vol. 84、1805-1812, 1994)。
【００８６】
以下の実施例は、本発明に係る混合水酸化物または合成ゲルを製造するための方法、並びに、ゼオライトまたはゼオライト様物質を製造するためのその使用を説明する。これらの実施例は、本発明の特定の実施形態を説明するが、それらは、本発明を説明するために役立つにすぎず、いかなる方法においても本発明を限定するものとして見なされるべきではない。当業者に理解されるように、多数の変更が、添付の特許請求の範囲によって定義される本発明の保護の範囲から逸脱することなく、行われ得る。
【実施例】
【００８７】
一般的な製造例
水と水酸化アルカリの溶液を、撹拌機を有する沈殿チャンバー内に入れる。少なくとも一つの溶液１と少なくとも一つの溶液２が、特定の温度および特定の圧力でこの溶液に添加され、未加工の前駆体(混合水酸化物)が沈殿する。
【００８８】
溶液１は、ケイ素源および任意にチタン源、ゲルマニウム源、スズ源及び／又はリン源を含む。溶液２は、アルミニウム源および任意にホウ素源、ガリウム源、鉄源、インジウム源及び／又はリン源を含む。加えて、さらなる溶液が同時に添加されてもよく(協調した沈殿)、あるいは相次いで添加されてもよい（連続的な沈殿）。これは、例えば、いずれの場合も水溶液中に含まれた硫酸アルミニウムまたはアルミン酸ナトリウム等の混合された原料の使用および適切な投薬を可能にする。任意に前記前駆体の特性に影響を与える有機構造指向剤あるいは他の薬剤の添加も、同様に可能である。得られた未加工の前駆体の懸濁液は、一定期間、特定の温度および特定の圧力にてエイジング処理を施されてもよい。当該バッチは撹拌されてもよいが、これは厳密には必須ではない。
【００８９】
前記沈殿した未加工前駆体(混合水酸化物)は、その後適切な固体／液体分離方法(例えば、濾過)によって分離され、母液の付着残留物は、水での洗浄によって取り除かれる。この時点で、得られた未加工前駆体は、直接使用され、乾燥され、あるいは次の処理(イオン交換、含浸など)によって改変されることができる。
【００９０】
最終的に、さらなる剤(Ｔ-源、構造指向剤、鉱化剤、種晶及び／又は溶媒)が、前記前駆体(混合水酸化物)に添加されてもよい。得られた合成ゲルは、通常の水熱法を用いて結晶化される。
【００９１】
例Ａ-混合水酸化物の製造
45.1kgのケイ酸ナトリウム溶液(10.4wt%のNaOH及び26.6wt%のSiO2、PQ社；溶液１)を受器に入れ、31.1kgの硫酸アルミニウム溶液(8.1wt%のAl2O3、Giulini社；溶液２)をさらなる受器に入れる。120dm3の撹拌容器中で、38.9kgの脱塩水中の5.02kgの水酸化カリウム(86wt%、MERCK)の溶液が調製される(溶液３)。環境気圧(およそ1 bar)および25℃の温度にて、150〜500cm3/分の体積流量で撹拌しながら、溶液１および２は同時に溶液３の入った前記撹拌容器内に導入される。前記混合水酸化物が、沈殿物の形態で沈殿する。沈殿の進行をモニターするためにpHが記録される。沈殿の終わりに、7.5〜9の範囲のpHが達成される。当該バッチは、その後、25℃および環境気圧(およそ1 bar)での3時間の撹拌を伴って、エージングされる。前記バッチはフィルタープレスに移され、固体部分は分離され、洗浄され、その後乾燥される(120℃、10h)。得られた混合水酸化物Ａ(前駆体)の化学分析は、以下の結果を与える。
【００９２】
SiO2量：              61.1 wt%
強熱減量：            13.3 wt%
Si/Al物質量比:        4.00
K/Al物質量比：        0.75
Na/Al物質量比：       0.31
(Na+K)/Al 物質量比:   1.06
【００９３】
さらなる混合水酸化物Ｂ、ＣおよびＤが、混合水酸化物Ａで記載したのと同じように製造された。使用した溶液１〜３の対応する組成および得られた混合水酸化物を表１に示す。カリウム源が、例および表１および２において、それらの起源に基づいて一部区別されることに留意すべきである。K3が混合水酸化物のカリウムであり、K1が水酸化カリウムを由来とする合成ゲル中のカリウムであり、K2は、炭酸カリウムを由来とする合成ゲル中のカリウムであり、Ktotalは、合成ゲル中のカリウム種の合計である。
【００９４】
【表４】
2013536148.tif 000011
【００９５】
例１：合成ゲルおよびＬＴＬ型のケイ酸アルミニウム（ゼオライトＬ）の製造
得られた前駆体は、その後以下の合成ゲルの製造のために使用される：
【００９６】
圧力容器中で、1.56kgの水酸化カリウム(86wt%、MERCK)および2.26kgの炭酸カリウム(99wt%、PROLABO)を、19kgの脱塩水中に溶解する。これに、7.87kgの上述した混合水酸化物Ａ(前駆体)が添加される。得られる合成ゲルは、以下のモル組成を有し、25℃で環境気圧下で８時間撹拌される：
[1.000 SiO2 : 0.125 Al2O3 : 0.094 K2O : 0.038 Na2O] : 0.150 K2O : 0.200 K2CO3: 15.000 H2O
その後、容器を閉じ、撹拌しながら2時間以内で130℃に加熱する。その後、撹拌機のスイッチを切り、バッチをさらに30時間130℃に保つ。
【００９７】
冷却後、懸濁液を作るために前記撹拌機のスイッチをオンにし、圧力容器を完全に空にする。得られた固体は、濾過され、洗浄され、120℃で約10時間乾燥される。得られた生成物は、ゼオライトＬに一致する反射ポジションを有するＸ線粉末ディフラクトグラムを示す（図１）。
【００９８】
得られた生成物の化学分析は、以下のモル組成を与える：
1.00 Al2O3 : 1.00 K2O : 5.80 SiO2
【００９９】
走査型電子顕微鏡による調査は、得られたゼオライト結晶が、0.5μmよりはるかに小さいサイズおよびディスク状の形態を有することを示す(図２)。図２から分かるように、過成長(intergrowth)は、平らなディスク状の基本構造の上にさらに発生し得る。当該ディスク状の基礎粒子は、100nm〜1000nmの範囲の直径および50nm〜300nmの高さを有する。直径／高さの比は、1〜3の間になる。結晶の一部について、ゼオライト結晶の直径(Ｄ)と高さ(Ｈ)が測定され、形態学的なＤ／Ｈ比がここから決定された。加えて、直径範囲と長さ範囲が、少なくとも20の粒子からなるグループについて測定され、求められた。
【０１００】
例１で説明したのと同じように、さらなる合成ゲルまたはケイ酸アルミニウムが製造され、以下の例２〜１８においてより詳細に記述される。加熱時間は、110℃〜150℃の範囲で2時間、90℃で約1.5時間および170℃で約2.5時間であった。製造された合成ゲルの概要が表２に示される。例１〜１８に記載されている合成は表３に示される。最後に、表４は、得られたゼオライトＬの主要な特徴を示す。
【０１０１】
製造例２および３
約10のSiO2/Al2O3比（SAR）を有する混合水酸化物Ｂ（表１参照）を使用して、合成ゲルが製造される。
【０１０２】
塩基性溶液４は、２つのカリウム源である、水酸化カリウムおよび炭酸カリウムを混合することによって製造され、0.15 K12O/SiO2および0.20 K2CO3/SiO2の完成ゲル(finished gel)のモル組成が得られる（表２参照、合成ゲルｎ）。混合水酸化物ゲル中の総カリウム含量 Ktotal2O/SiO2は0.41である。
合成は、170℃で24時間の期間にわたり行われる（例２、表３）。合成の終了後に収集された物質は、Ｘ線回析ダイアグラムによれば、純粋なゼオライトＬである。例２の最終製品のSi/Al比は3.1である（表４参照）。
【０１０３】
同じモル比のゲル組成を使用して、前記合成が、より低い温度である130℃で、48時間の合成期間にて実施された（例３、表３）。ゼオライトＬ型の純物質が、Ｘ線回析分析によって同定され、これはゼオライトＬがより低い温度およびより長い合成時間でも製造できることを示す。
【０１０４】
製造例４〜６
約8のSiO2/Al2O3比（SAR）を有する混合水酸化物Ａ（表１参照）を使用して、合成ゲルが製造される。
【０１０５】
塩基性溶液４は、２つのカリウム源である、水酸化カリウムおよび炭酸カリウムを混合することによって製造され、0.15 K12O/SiO2および0.20 K2CO3/SiO2の完成ゲルのモル組成が得られる（表２参照、合成ゲルｌ）。混合水酸化物ゲル中の総カリウム含量 Ktotal2O/SiO2は0.44である。合成は、150℃で15時間の期間にわたり行われる（例４、表３）。合成の終了後に収集された物質は、Ｘ線回析ダイアグラムによれば、純粋なゼオライトＬである。
【０１０６】
同じモル比のゲル組成を使用して、前記合成は、より低い温度である130℃（例５、表３）および110℃（例６、表３）で、30時間および64時間の合成期間それぞれにて実施されることができた。両方のケースで、ゼオライトＬ型の純物質が、Ｘ線回析分析によって同定され、ゼオライトＷ型の物質に一致するピークは検出されなかった。これらの結果は、ゲル中のSARの10から8への減少（化学組成は一定のまま）が、より短い合成期間及び／又はより低い合成温度で純粋なゼオライトＬ生成物の形成をもたらすことを示す。
【０１０７】
例４〜６で得られた最終製品のSi/Al比は、2.9であり（表４参照）、これは混合水酸化物ゲル中のSAR 10で得られる製品の比と非常に類似している（例１〜３）。
【０１０８】
製造例７
約8.14のSiO2/Al2O3比（SAR）を有する混合水酸化物Ｄ（表１参照）を使用して、合成ゲルが製造される。混合水酸化物ＤのSARは、混合水酸化物ＡのSARと同一であるが、混合水酸化物Ｄは、濾過の終わりに乾燥工程を施されなかったため、より高い水分含有量を有する。結晶相の性質に対する混合水酸化物中の水の量の影響が調査された。塩基性溶液４は、２つのカリウム源である、水酸化カリウムおよび炭酸カリウムを混合することによって製造され、0.15 K12O/SiO2および0.20 K2CO3/SiO2の完成ゲルのモル組成が得られる（表２参照、合成ゲルｍ）。混合水酸化物ゲル中の総カリウム含量 Ktotal2O/SiO2は0.44である。合成は、130℃で30時間の期間にわたり行われる（例７、表３）。合成の終了後に収集された物質は、Ｘ線回析ダイアグラムによれば、純粋なゼオライトＬであり（Ｘ線回析ダイアグラム参照）、ゼオライトＷ相の痕跡は観察されなかった。これは、一定のモル比のゲル組成および一定の合成期間および時間で作業された場合、混合水酸化物中の水分含有量が、ゼオライトＬの最終製品の特性に影響を与えないことを示す。それゆえ、乾燥した濾過ケーキの代わりに、湿った濾過ケーキも同様に良好に使用できる。
【０１０９】
例８
約7の低いSiO2/Al2O3比（SAR）を有する混合水酸化物Ｃ（表１参照）を使用して、合成ゲルが製造される。塩基性溶液４は、２つのカリウム源である、水酸化カリウムおよび炭酸カリウムを混合することによって製造され、0.15 K12O/SiO2および0.20 K2CO3/SiO2の完成ゲルのモル組成が得られる（表２参照、合成ゲルｋ）。混合水酸化物ゲル中の総カリウム含量 Ktotal2O/SiO2は0.45である。
合成は、130℃で24時間の期間にわたり行われる（例８、表３）。合成の終了後に収集された物質は、Ｘ線回析ダイアグラムによれば、純粋なゼオライトＬである。この例は、純粋なゼオライトＬ生成物が、混合水酸化物ゲル中のSARを7の値に低下させたこれらの合成条件下で合成できることを示す。しかしながら、SARが10（例３）および8（合成５）で実施された合成と対比して、最終製品中のSi/Alモル比ははるかに低く、2.4付近となる。
【０１１０】
例９〜１１
カリウム源として水酸化カリウムのみを含む合成ゲルが製造された。合成ゲル中のSARは、使用する混合水酸化物の性質を変更することによって変動し、9.82（表３、例９、混合水酸化物Ｃ）、8.00（表３、例１０、混合水酸化物Ａ）および7.02（表３、例１１、混合水酸化物Ｂ）であった。全てのケースにおいて、塩基性溶液４中で0.15 K12O/SiO2の完成ゲルのモル組成が得られ、混合水酸化物ゲル中の総カリウム含量 Ktotal2O/SiO2は0.21〜0.25の範囲となる。収集された物質のＸ線回析ダイアグラムは、ゼオライトＬ型の物質と一致するピーク並びにゼオライトＷ副産物の明確な痕跡を示す（12.4°、16.5°、17.8、28.1および 30.4°の典型的な2θXRD反射から明白である）。
【０１１１】
これらの結果は、ゲル中のカリウム含量が、純粋なゼオライトＬ生成物の形成に関与すること；少なすぎるカリウム含量が副産物（例えばゼオライトＷなど）の形成をもたらすことを示唆する。
【０１１２】
例１２〜１４
少量の水酸化カリウムおよび第二のカリウム源（炭酸カリウム）を含む合成ゲルが製造された。これらのゲルを使用した場合、総カリウム含量は高レベルに保たれた。全てのケースにおいて、塩基性溶液４中で0.10 K12O/SiO2および0.20 K2CO3/SiO2の完成ゲルのモル組成が得られ（表２参照）、混合水酸化物ゲル中の総カリウム含量 Ktotal2O/SiO2は0.36〜0.40の範囲となる。合成ゲル中のSARは、使用する混合水酸化物の性質を変更することによって変動し、9.82（表３、例１４、混合水酸化物Ｂ）、8.00（表３、例１３、混合水酸化物Ａ）および7.02（表３、例１２、混合水酸化物Ｃ）であった。
元の合成ゲル中のSARに関係なく、収集された物質のＸ線回析ダイアグラムは、ゼオライトＬ型の物質と一致するピーク、並びに、生成物中の非晶質物質の存在を示唆する広範なシグナル（バックグラウンド）を有する。ゼオライトＷ副産物の証拠は発見されなかった。これらの結果は、混合水酸化物ゲル中の低アルカリK12O/SiO2が、高い総カリウム含量 Ktotal2O/SiO2と相まって、結晶化のキネティクスに影響を与えるが、結晶相の性質には影響を与えないことを示す。
【０１１３】
例１５
少量の水酸化カリウムおよび少量の第二のカリウム源（炭酸カリウム）を含む合成ゲルが製造された。全てのケースにおいて、塩基性溶液４中で0.10 K12O/SiO2および0.10 K2CO3/SiO2の完成ゲルのモル組成が得られ（表２参照）、混合水酸化物ゲル中の総カリウム含量 Ktotal2O/SiO2は0.26である。合成ゲル中のSARは9.82であった（表３、例１５、混合水酸化物Ｂ）。
【０１１４】
収集された物質のＸ線回析ダイアグラムは、ゼオライトＷ副産物の痕跡とゼオライトＬ型の物質の混合物に一致するピーク、並びに、生成物中に非晶質物質の明確な残留物を有する。
この結果は、混合水酸化物ゲル中の低アルカリK12O/SiO2が、低い総カリウム含量 Ktotal2O/SiO2と相まって、核形成並びにゲルの結晶化のキネティクスに影響を与えることを示す。
【０１１５】
例１６
少量の水酸化カリウムおよび少量の第二のカリウム源（炭酸カリウム）を含む合成ゲルが製造された。完成ゲルのモル組成は、塩基性溶液４中で0.10 K12O/SiO2および0.05 K2CO3/SiO2であり（表２参照、合成ゲルｂ）、混合水酸化物ゲル中の総カリウム含量 Ktotal2O/SiO2は0.21である。
合成ゲル中のSARは9.82であった（表３、例１６、混合水酸化物Ｂ）。収集された物質のＸ線回析ダイアグラムは、最終物質が完全に非晶質であることを示す。この結果は、混合水酸化物ゲル中の低アルカリK12O/SiO2が、低すぎる総カリウム含量 Ktotal2O/SiO2と相まって、もはやゼオライトＬの形成をもたらさないことを示す。
【０１１６】
例１７
低い水酸化カリウム含量並びに少量の第二のカリウム源（炭酸カリウム）を含む合成ゲルが製造された。完成ゲルのモル組成は、塩基性溶液４中で0.05 K12O/SiO2および0.30 K2CO3/SiO2であり（表２参照、合成ゲルａ）、混合水酸化物ゲル中の総カリウム含量 Ktotal2O/SiO2は0.44である。合成ゲル中のSARは8.0であった（表１、混合水酸化物Ａ）。
収集された物質のＸ線回析ダイアグラムは、最終物質が完全に非晶質であることを示す。この結果は、総カリウム含量 Ktotal2O/SiO2が十分高くても、低すぎる混合水酸化物ゲル中のアルカリK12O/SiO2は、ゼオライトＬの形成をもたらさないことを示す。
【０１１７】
例１８
高い水酸化カリウム含量を有し、第二のカリウム源を有さない合成ゲルが製造された。塩基性溶液４中で0.30 K12O/SiO2および0.00 K2CO3/SiO2の完成ゲルのモル組成が得られ（表２参照、合成ゲルｏ）、混合水酸化物ゲル中の総カリウム含量 Ktotal2O/SiO2は0.36である。合成ゲル中のSARは9.82であった（表１、混合水酸化物Ｂ）。
収集された生成物のＸ線回析ダイアグラムは、弱い強度の典型的なゼオライトＬのピークを有し、これは、最終物質が多量の非晶質生成物並びにいくらかのゼオライトＬを含むことを示す。この結果は、総カリウム含量 Ktotal2O/SiO2が十分高くても、強すぎるアルカリ性の混合水酸化物ゲル中のK12O/SiO2は、高結晶性ゼオライトＬの形成をもたらさないことを示す。
【０１１８】
これらの例の全ては、混合水酸化物ゲル中の最適な総カリウム含量 Ktotal2O/SiO2と相まって（0.35〜0.50の範囲）、混合水酸化物ゲル中の最適なアルカリK12O/SiO2
が存在する（0.10〜0.15の範囲）ことを明確に示している。
【０１１９】
【表５】
2013536148.tif 000012
【０１２０】
【表６】
2013536148.tif 000013
【０１２１】
【表７】
2013536148.tif 000014
【図１】
2013536148.tif 000017
【図２】
2013536148.tif 000018
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
（１）沈殿物を得るために、溶液１、溶液２、および任意に少なくとも一種のさらなる溶液を、塩基性溶液３と混合する、
（２）混合水酸化物を得るために、前記沈殿物を分離し、任意に前記混合水酸化物を洗浄し、乾燥する、および、
（３）合成ゲルを得るために、前記混合水酸化物を塩基性溶液４中に溶解あるいは懸濁する
ことを含む合成ゲルの製造方法であって、
前記溶液１は、ケイ素源、および任意に、チタン源、ゲルマニウム源、スズ源及び／又はリン源を水または水-アルコール混合物中に含み、
前記溶液２は、アルミニウム源、および任意に、ホウ素源、ガリウム源、インジウム源及び／又はリン源を水または水-アルコール混合物中に含み、
前記溶液１および２、前記任意のさらなる溶液（単数または複数）および前記塩基性溶液３中で使用される化合物の物質量が、以下の式（１）を満たし、
【数１】
2013536148.tif 000019
（前記式において
ΣｎＢａは、使用した塩基Ｂａ（ｐＫＢ＜８）の物質量に、それぞれ、ｐＫＢ＜８のプロトン移動反応段階の数ｎを掛けたものの合計を意味し、
ΣｎＳｒは、使用した酸Ｓｒ（ｐＫｓ＜４．５）の物質量に、それぞれ、ｐＫｓ＜４．５のプロトン移動反応段階の数ｎを掛けたものの合計を意味し、
ｎAlは、使用したアルミニウムの物質量の合計を意味する）、且つ、
前記塩基性溶液４が、水または水-アルコール-混合物中に溶解された水酸化カリウムおよび任意に炭酸カリウムを含み、この際、水酸化カリウムおよび炭酸カリウムの物質量は、合成ゲル中のＫ１２Ｏ／ＳｉＯ２が０．１０〜０．１５の範囲となり、合成ゲル中のＫtotal２Ｏ／ＳｉＯ２が０．３５〜０．５０の範囲となるように選択される（Ｋ１は、溶液４の水酸化カリウムを由来とする合成ゲル中のカリウムであり、Ｋtotalは、合成ゲル中のカリウム種の合計である）
ことを特徴とする方法。
【請求項２】
前記ΣｎＢａが、使用した塩基Ｂａ（ｐＫＢ＜５）の物質量に、それぞれ、ｐＫＢ＜５のプロトン移動反応段階の数ｎを掛けたものの合計を意味する、請求項１に記載の方法。
【請求項３】
前記溶液１および２、前記任意のさらなる溶液（単数または複数）および前記塩基性溶液３中で使用される化合物の物質量が、以下の式（１ａ）を満たす、請求項１または２に記載の方法。
【数２】
2013536148.tif 000020
【請求項４】
前記溶液１が、ケイ素源およびリン源、好ましくは、ケイ素源、チタン源およびリン源を含む、請求項１〜３のいずれか１項に記載の方法。
【請求項５】
前記溶液２が、アルミニウム源およびリン源、好ましくは、アルミニウム源、ガリウム源およびリン源を含む、請求項１〜４のいずれか１項に記載の方法。
【請求項６】
前記ケイ素源が、ケイ酸ナトリウム、ケイ酸カリウム、二酸化ケイ素、沈降シリカあるいは発熱性ケイ酸等のケイ酸、およびテトラ-Ｃ１-２-アルコキシシラン等のアルコキシシランから選択される少なくとも一種であり、特に、ケイ酸ナトリウム、ケイ酸カリウム、二酸化ケイ素、沈降シリカおよび発熱性ケイ酸から選択され、好ましくは、ケイ酸ナトリウムおよびケイ酸カリウムから選択される、
前記チタン源が、硫酸チタン、四塩化チタンおよび二酸化チタンから選択される少なくとも一種であり、特に、硫酸チタンおよび四塩化チタンから選択され、好ましくは、硫酸チタンから選択される、
前記ゲルマニウム源が、塩化ゲルマニウムおよび水酸化ゲルマニウムから選択される少なくとも一種であり、特に、塩化ゲルマニウムから選択される、
前記スズ源が、塩化スズ、硝酸スズ、硫酸スズおよび水酸化スズから選択される少なくとも一種であり、特に、塩化スズ、硝酸スズおよび硫酸スズから選択され、好ましくは、硫酸スズから選択される、
前記リン源が、オルトリン酸、リン酸二水素カリウム、リン酸水素二カリウム、リン酸二水素ナトリウム、リン酸水素二ナトリウム、リン酸三カリウムおよびリン酸三ナトリウムから選択される少なくとも一種であり、特に、オルトリン酸、リン酸二水素カリウム、リン酸二水素ナトリウム、リン酸三カリウムおよびリン酸三ナトリウムから選択され、好ましくは、リン酸三カリウムおよびリン酸三ナトリウムから選択される、
前記アルミニウム源が、硫酸アルミニウム、硝酸アルミニウム、塩化アルミニウム、水酸化アルミニウム、酸化アルミニウム、アルミニウムアルコキシド、アルミン酸ナトリウムおよびアルミン酸カリウムから選択される少なくとも一種であり、特に、硫酸アルミニウム、硝酸アルミニウム、塩化アルミニウム、水酸化アルミニウム、酸化アルミニウム、アルミン酸ナトリウムおよびアルミン酸カリウムから選択され、好ましくは、アルミン酸ナトリウム、アルミン酸カリウム、硫酸アルミニウムおよび硝酸アルミニウムから選択される、
前記ホウ素源が、ボロンニトレート、水酸化ホウ素、四ホウ酸ナトリウムおよびホウ酸から選択される少なくとも一種であり、特に、ボロンニトレートおよび水酸化ホウ素から選択され、好ましくは、水酸化ホウ素から選択される、
前記ガリウム源が、硝酸ガリウム、硫酸ガリウムおよび水酸化ガリウムから選択される少なくとも一種であり、特に、硝酸ガリウムおよび硫酸ガリウムから選択され、好ましくは、硫酸ガリウムから選択される、
前記カリウム源が、水酸化カリウム、炭酸カリウム、炭酸水素カリウム、硝酸カリウム、硫酸カリウム、塩化カリウム、臭化カリウム、リン酸三カリウム、リン酸二水素カリウムおよびリン酸水素二カリウムから選択される少なくとも一種であり、特に、水酸化カリウム、炭酸カリウム、炭酸水素カリウム、硝酸カリウム、硫酸カリウム、塩化カリウムおよび臭化カリウムから選択され、好ましくは、水酸化カリウム、炭酸カリウム、炭酸水素カリウムおよび硫酸カリウムから選択される、
前記鉄源が、硝酸鉄、硫酸鉄および塩化鉄から選択される少なくとも一種であり、特に、硫酸鉄および塩化鉄から選択され、好ましくは、硫酸鉄から選択される、
前記インジウム源が、硝酸インジウムおよび硫酸インジウムから選択される少なくとも一種であり、特に硫酸インジウムから選択される、
請求項１〜５のいずれか１項に記載の方法。
【請求項７】
前記溶液１が、ケイ酸ナトリウム、ケイ酸カリウム、二酸化ケイ素及び／又は沈降シリカから選択されるケイ素源を含み、前記溶液２が、アルミン酸ナトリウム、アルミン酸カリウム、硫酸アルミニウム及び／又は硝酸アルミニウムから選択されるアルミニウム源を含む、請求項１〜６のいずれか１項に記載の方法。
【請求項８】
前記塩基性溶液３が、水または水-アルコール-混合物中に溶解された、水酸化カリウム、水酸化ナトリウム及び／又は水酸化アンモニウム、特に、水酸化カリウム及び／又は水酸化ナトリウムを含む、請求項１〜７のいずれか１項に記載の方法。
【請求項９】
前記少なくとも１種のさらなる溶液が、水または水-アルコール-混合物中に溶解された少なくとも一種のアルカリ塩、アルカリ土類塩及び／又はアンモニウム塩、特に炭酸カリウム、炭酸ナトリウム、炭酸アンモニウム、水酸化バリウム、水酸化マグネシウム、水酸化カルシウム、または水酸化ストロンチウムから選択される一以上を含む、
請求項１〜８のいずれか１項に記載の方法。
【請求項１０】
前記工程（２）で得られた沈殿物が、水溶液中でのイオン交換によって、以下のカチオンの少なくとも１種で改変される、請求項１〜９のいずれか１項に記載の方法：
Ｌｉ＋、Ｎａ＋、Ｋ＋、Ｃｓ＋、Ｒｂ＋、ＮＨ４＋、Ｂｅ２＋、Ｍｇ２＋、Ｃａ２＋、Ｓｒ２＋及び／又はＢａ２＋、特に、Ｎａ＋、Ｋ＋、ＮＨ４＋、Ｃａ２＋及び／又はＢａ２＋。
【請求項１１】
請求項１〜１０のいずれか１項に記載の方法によって得られる合成ゲルであって、前記物質量が、以下の条件を満たすことを特徴とする合成ゲル：
Ｋ１２Ｏ／ＳｉＯ２＝０．１０−０．１５、および
Ｋtotal２Ｏ／ＳｉＯ２＝０．３５−０．５０、
（Ｋ１は、溶液４の水酸化カリウムを由来とする合成ゲル中のカリウムであり、Ｋtotalは、合成ゲル中のカリウム種の合計である）。
【請求項１２】
前記物質量が以下の条件を満たす、請求項１１に記載の合成ゲル：
（Ｍ２Ｏ＋ＮＯ）／ＳｉＯ２    ０．１５−１．０
Ｋ＋／ＳｉＯ２                ０．２−２．０
Ｈ２Ｏ／ＳｉＯ２              ５．０−３０．０
ＳｉＯ２／Ａｌ２Ｏ３          ３．０−２０．０
（Ｍは、Ｌｉ、Ｎａ，ＫおよびＮＨ４から選択され、Ｎは、Ｂａ，ＣａおよびＳｒから選択される）。
【請求項１３】
前記Ａｌ２Ｏ３に対するＳｉＯ２の物質量比が、７．０〜１０．０の範囲にある、請求項１２に記載の合成ゲル。
【請求項１４】
請求項１１〜１３のいずれか１項に記載の合成ゲルを、水熱処理することを含む、構造型ＬＴＬのケイ酸アルミニウムの製造方法。
【請求項１５】
請求項１４に記載の方法によって得られる構造型ＬＴＬのケイ酸アルミニウムであって、
４００ｍ２／ｇ未満、特に２２０〜３８０ｍ２／ｇのＢＥＴ比表面積、及び／又は、３０ｎｍ〜５μｍの範囲、特に５０〜３０００ｎｍの範囲の粒径Ｄ５０を有するケイ酸アルミニウム。
【請求項１６】
１００ｎｍ〜１０００ｎｍの範囲の直径、５０〜３００ｎｍの高さ、１．０〜３．０の間の直径／高さの比を有するディスク状の基本構造を有する、請求項１５に記載のケイ酸アルミニウム。
【請求項１７】
炭化水素の変換あるいは吸着のための、請求項１５または１６に記載のケイ酸アルミニウムの使用。
【国際調査報告】
2013536148.tif 000021
2013536148.tif 000022
2013536148.tif 000023
2013536148.tif 000024
2013536148.tif 000025
2013536148.tif 000026